ГРУППА ОБОРУДОВАНИЯ ДЛЯ ТЕРМИЧЕСКОЙ ОБРАБОТКИ БЕСШОВНОЙ СТАЛЬНОЙ ТРУБЫ ИЛИ ТРУБОПРОВОДА И СПОСОБ ПОЛУЧЕНИЯ ТРУБЫ ИЛИ ТРУБОПРОВОДА ИЗ ВЫСОКОПРОЧНОЙ НЕРЖАВЕЮЩЕЙ СТАЛИ

1. Способ получения трубы или трубопровода из высокопрочной нержавеющей стали, включающий в себя использование установленной на линии группы оборудования для термической обработки бесшовной стальной трубы или трубопровода, в которой нагревательная печь для закалки, оборудование для закалки и печь для отпуска используются в качестве последующего процесса в прокатной линии, при этом между оборудованием для закалки и печью для отпуска расположено охлаждающее средство, выполненное с возможностью охлаждения термообработанной стальной трубы или трубопровода до температуры 20°С или ниже, и охлаждение термообработанной стальной трубы или трубопровода до температуры 20°С или ниже до проведения отпуска.
2. Способ по п. 1, в котором труба или трубопровод из высокопрочной нержавеющей стали имеет химический состав, включающий в себя в массовых %, С: 0,005% или больше и 0,05% или меньше, Si: 0,05% или больше и 1,0% или меньше, Μn: 0,2% или больше и 1,8% или меньше, Р: 0,03% или меньше, S: 0,005% или меньше, Cr: 14% или больше и 20% или меньше, Ni: 1,5% или больше и 10% или меньше, Mo: 1% или больше и 5% или меньше, N: 0,15% или меньше, О: 0,006% или меньше, причем остальное приходится на Fe и неизбежные примеси, при этом трубу или трубопровод из высокопрочной нержавеющей стали повторно нагревают до температуры 850°С или выше и до 1000°С или ниже посредством нагревательной печи для закалки, а повторно нагретую трубу охлаждают до температуры 50°С или ниже со скоростью охлаждения равной или большей, чем скорость охлаждения на воздухе, посредством оборудования для закалки, затем трубу или трубопровод охлаждают до температуры 20°С или ниже посредством охлаждающего средства, а охлажденную трубу или трубопровод нагревают до температуры 450°С или выше и 700°С или ниже посредством печи для отпуска.
3. Способ по п. 2, в котором труба или трубопровод из высокопрочной нержавеющей стали имеет химический состав, дополнительно включающий в себя в массовых % один или несколько элементов, выбранных из Al: 0,002% или больше и 0,05% или меньше, Cu: 3,5% или меньше, Nb: 0,5% или меньше, V: 0,5% или меньше, Ti: 0,3% или меньше, Zr: 0,2% или меньше, W: 3% или меньше, В: 0,01% или меньше, Са: 0,01% или меньше, и редкоземельные элементы: 0,1% или меньше.
4. Группа оборудования для термической обработки для получении трубы или трубопровода из высокопрочной нержавеющей стали, выполненная в виде установленной на линии группы оборудования для термической обработки бесшовной стальной трубы или трубопровода, включающей в себя нагревательную печь для закалки, оборудование для закалки и печь для отпуска, используемые в качестве последующего процесса в прокатной линии, при этом между оборудованием для закалки и печью для отпуска расположена линия связи для термической обработки, на одном из концов которой или на ее части расположено охлаждающее средство, выполненное с возможностью охлаждения термообработанных стальных труб или трубопроводов до температуры 20°С или ниже.
5. Способ по любому из пп. 1-3, в котором охлаждающее средство обеспечивает охлаждение термообработанных стальных труб или трубопровода до температуры 10°С или ниже, при этом термообработанные стальные трубы или трубопровод охлаждают до температуры 10°С или ниже до проведения отпуска.
6. Группа оборудования по п. 4, в которой охлаждающее средство выполнено с возможностью охлаждения термообработанных стальных труб или трубопровода до температуры 10°С или ниже.